【手続補正書】
【提出日】平成27年7月22日(2015.7.22)
【手続補正１】
【補正対象書類名】明細書
【補正対象項目名】全文
【補正方法】変更
【補正の内容】
【発明の詳細な説明】
【発明の名称】複合モノマーと当該複合モノマーを用いたポリマー製品の製造方法
【技術分野】
【０００１】
本発明は複合モノマーと当該複合モノマーを用いたポリマー製品の製造方法に関するものである。
【背景技術】
【０００２】
エンジンカバー、インテークマニホールド、モーターカバーをはじめとする各種工業部品や製品（以下、まとめて「製品」という。）には、樹脂成型品が使用されている。各種樹脂のうち、結晶性ポリマーであるナイロン６、ナイロン６６は、結晶構造が安定し、成型後の部品や製品が軽量、安価であることから、各種分野で使用されている。
【０００３】
ナイロン６、ナイロン６６は、本来の物性、特に耐熱性、曲げ弾性率の向上、改善を狙って、充填剤として、ガラスパウダー、ガラスビーズ、ガラス短繊維等々を１０〜４０％混和させて複合材料とし、それを溶融し、成型して、工業部品や精密部品としてきた。
しかし、それら複合材料を使用した製品は従前のものより（１）重量が重い、（２）反りや変形が大きい、（３）寸法精度が悪い等々の欠点があった。
【０００４】
前記反りや変形が大きいこと、寸法精度が悪いことの理由の一つは、溶融成型後の熱可塑性樹脂の分子が凝集（重合）し、結晶化して縮まることによるものと思われる。
【先行技術文献】
【特許文献】
【０００５】
【特許文献１】特開平７−１８８５５０号公報
【発明の概要】
【発明が解決しようとする課題】
【０００６】
ナイロン６、ナイロン６６に、ガラスパウダー、ガラスビーズ、ガラス短繊維等々を混和した場合の諸問題を改善するものとして、特許文献１のポリアミド系樹脂組成物がある。
【０００７】
特許文献１の組成物は、吸湿による機械的強度の低下を抑え、衝撃特性に優れるといった効果はあるが、成型後の反りや変形を抑制し、軽量化を実現し、曲げ強さ、曲げ弾性率、曲げ撓み（破断）、熱加重撓み温度（０．４５ＭＰａ）が必ずしも十分ではなかった。
【課題を解決するための手段】
【０００８】
本発明の目的は、溶融成型後の反りや変形が少なく、軽量化を実現できる複合モノマーと、その複合モノマーを用いたポリマー製品の製造方法を提供することにある。
【０００９】
本発明の複合モノマーは、ナイロン６のモノマーに八チタン酸カリウム繊維が混和されたものである。この場合、八チタン酸カリウム繊維の混合比率は、ナイロン６のモノマーに対して、１０〜３０重量％とすることができる。八チタン酸カリウム繊維にＴｉｓｍｏ（ティスモ：大塚化学（株）の商品）Ｄを使用することもできる。複合モノマーにグラスファイバを混和することもできる。必要に応じて、他のものを適量混和することもできる。
【００１０】
本発明の複合モノマーを用いたポリマー製品の製造方法は、成形型に材料を供給してポリマー製品を製造する方法において、前記いずれかの複合モノマーを成形型に流し込んで複合ポリマー製品を成型する方法である。
【発明の効果】
【００１１】
本件出願の複合モノマーは、成形型に流し込んで成型することにより、従来のガラス入り複合結晶性ポリマーよりも、反りや変形が少なく、寸法精度が良く、成型し易く、耐熱性に優れ、軽量な製品を成型することができる。
【００１２】
本件出願の当該複合モノマーを用いたポリマー製品の製造方法によれば、従来のガラス入り複合結晶性ポリマー製品に比して、反りや変形が少なく、寸法精度が良く、成型し易く、耐熱性に優れ、軽量なポリマー製品を製造することができる。
【発明を実施するための形態】
【００１３】
（実施形態１）
本発明の複合モノマーの一例は、モノマーにナイロン６（カプロラクタム）を使用し、それにファインセラミックス、（八チタン酸カリウム繊維）を１０〜３０％とグラスファイバ（ＧＦ）１０％を混和した。この場合、八チタン酸カリウム繊維としてティスモＤ１０１を使用することができる。ティスモＤ１０１はアミノシラン処理されたものが好ましい。ティスモＤ１０１のみが１０％以下では前記目的を達成することが難しく、３０％以上、ＧＦ１０％以上ではナイロン６の特性が損なわれる虞がある。
【００１４】
ナイロン６をベースにＧＦ３０％を混和した複合モノマーと、ナイロン６にティスモＤ１０１を１０％混和した複合モノマーと、ナイロン６にティスモＤ１０１、１０％及びＧＦ２０％を混和した三種の複合ナイロン６を溶融し、真空環境下で攪拌して、ナイロン６に、予め混和されている前記混和剤を分散させ、それを成型して３種の試験品を作製した。夫々の試験品の物性測定データは表１に示すようになった。測定は、ＩＳＯ３１６７に従い行った。
【００１５】
前記ナイロン６には、例えば、ドイツSLM solutions GmbH社のナイロンＰＡ３０００が適し、真空引きは５分で１．５ｋＰa程度が好ましい。
【００１６】
試験内容
・曲げ試験  Ｎ＝３
・熱加重撓み温度試験  Ｎ＝２
【００１７】
【表１】
2014019861.tif 000001
【００１８】
前記、ＧＦ３０％の場合は粘度が高く、型に流し込み難かった。ティスモＤ１０１が１０％のみの場合は機械的強度（曲げ強さ、曲げ弾性率、曲げ撓み（破断）、熱加重撓み温度（０．４５ＭＰａ））が必ずしも十分ではなく、ティスモＤ１０１、１０％及びＧＦ２０％の場合は機械的強度が向上し、反りや変形が少なく、寸法精度が良く、成型し易く、耐熱性に優れ、軽量な試験品を得ることができた。
【００１９】
前記混合比率はファインセラミックス１０〜３０％（重量％：以下同じ）及びＧＦ３０〜１０％の範囲で選択することができる。
【００２０】
軽い製品ができた理由は、八チタン酸カリウム繊維の結晶構造はＴｉＯ６八面体の連鎖がトンネル構造を形成しているため、八チタン酸カリウム繊維が充填剤として結晶性ポリマー中に混和された場合、このトンネル構造の隙間が嵩比重の容量増大効果を発揮し、従来からのガラス入りナイロン６で成形された製品よりも軽い製品ができたものと思われる。
【００２１】
反り、変形の少ない製品ができた理由は、八チタン酸カリウム繊維の結晶構造はＴｉＯ６八面体の連鎖がトンネル構造を有し、このトンネル構造の隙間が、モノマーが重合し、結晶化発生時に生じるポリマーの収縮歪をダンパー効果（緩衝効果）で吸収し、歪、即ち製品の反り、変形を防止するためと思われる。
【００２２】
実験はしていないが、ベースがナイロン６、その他のモノマーの場合も、混和剤の特性上、同じ効果が得られるものと思われる。
【手続補正２】
【補正対象書類名】特許請求の範囲
【補正対象項目名】全文
【補正方法】変更
【補正の内容】
【特許請求の範囲】
【請求項１】
ナイロン６のモノマーに八チタン酸カリウム繊維が混和された、
ことを特徴とする複合モノマー。
【請求項２】
請求項１記載の複合モノマーにおいて、
ナイロン６のモノマーに八チタン酸カリウム繊維１０〜３０重量％が混和された、
ことを特徴とする複合モノマー。
【請求項３】
請求項１又は請求項２記載の複合モノマーにおいて、
八チタン酸カリウム繊維がティスモＤである、
ことを特徴とする複合モノマー。
【請求項４】
請求項１から請求項３のいずれか１項に記載の複合モノマーにおいて、
複合モノマーにグラスファイバが混和された、
ことを特徴とする複合モノマー。
【請求項５】
成形型に材料を供給してポリマー製品を製造する方法において、
請求項１から請求項４のいずれか１項に記載の複合モノマーを、八チタン酸カリウム繊維を分散させて成形型に流し込んで複合ポリマー製品を成型する、
ことを特徴とするポリマー製品の製造方法。